СЫРЬЕВАЯ СМЕСЬ ДЛЯ ИМИТАЦИИ ПРИРОДНОГО КАМНЯ
CRUDE MIXTURE FOR IMITATING NATURAL STONE

Изобретение относится к области производства искусственных материалов, имитирующих природные.
Известно, что для имитации природного камня прибегают к припудриванию и затиранию поверхности покрытых водоэмульсионной краской пенопластовых изделий. Припудривание осуществляют просеянным шлаком, угольной или древесной пылью, добавляя блестки [1].
Задача изобретения состоит в упрощении имитации природного камня.
Технический результат достигается тем, что сырьевая смесь для имитации природного камня, включающая древесную пыль, угольную пыль, измельченную слюду, дополнительно включает гипсовое вяжущее при следующем соотношении компонентов, мас.%: древесная пыль 15,0-20,0; угольная пыль 10,0-15,0; измельченная слюда 10,0-15,0; гипсовое вяжущее 42,0-60,0, при водогипсовом отношении 0,5-1,0. Сырьевая смесь для имитации природного камня дополнительно включает молотое силикатное стекло в количестве 10,0-15,0 мас.%.
В таблице приведены составы смеси.
Компоненты
Состав, мас.%:
1
2
3
4
Древесная пыль
20,0
17,0
17,0
15,0
Угольная пыль
10,0
13,0
13,0
15,0
Измельченная слюда
10,0
13,0
13,0
15,0
Гипсовое вяжущее
60,0
47,0
42,0
55,5
Молотое силикатное стекло
-
10,0
15,0
-
Водогипсовое отношение
1
1
0,7
0,5
Слюду предварительно измельчают и просеивают через сетку №5. Силикатное стекло (любое) размалывают и просеивают через сетку №0,63. Компоненты смеси дозируют в требуемых количествах и смешивают. Из полученной смеси формуют «природный камень» желаемого размера и конфигурации. Затем оставляют изделие до полного отверждения на воздухе при комнатной температуре.
Источник информации
1. Скворцов К.А. Художественная обработка металла, стекла, пластмассы. - М.: Профиздат, 2004. - С.90.